(57)【要約】【課題】はんだ等によって接続された場合に、十分に優れた落下強度を実現することが可能なめっき膜及びモジュール基板を提供すること。【解決手段】本発明は、リンを含むニッケルめっき層と、該ニッケルめっき層上に金めっき層と、を有し、ニッケルめっき層におけるリン濃度が１１〜１６質量％であり、ニッケルめっき層の金めっき層側の面におけるリン濃度の平均値及び標準偏差をそれぞれＸ及びσとしたときに、（３×σ×１００）／Ｘの値が１０以下であるめっき膜５０、並びに当該めっき膜５０を備えるモジュール基板１００を提供する。【選択図】図１
2011074484.tif 000002
【特許請求の範囲】
【請求項１】
リンを含むニッケルめっき層と、該ニッケルめっき層上に金めっき層と、を有するめっき膜であって、
前記ニッケルめっき層におけるリン濃度が１１〜１６質量％であり、
前記ニッケルめっき層の前記金めっき層側の面におけるリン濃度の平均値及び標準偏差をそれぞれＸ及びσとしたときに、（３×σ×１００）／Ｘの値が１０以下であるめっき膜。
【請求項２】
前記ニッケルめっき層におけるリン濃度は、前記金めっき層に近接するにつれて高くなる、請求項１に記載のめっき膜。
【請求項３】
請求項１又は２に記載のめっき膜を有する接続端子を備えるプリント配線板。
【請求項４】
請求項１又は２に記載のめっき膜を有する接続端子と、前記接続端子と電気的に接続した電子機器と、を備えるモジュール基板。
【発明の詳細な説明】
【技術分野】
【０００１】
本発明は、めっき膜、並びにそれを備えるプリント配線板及びモジュール基板に関する。
【背景技術】
【０００２】
電子機器には、種々の電子部品を搭載したモジュール基板をマザーボード等に接続することによって作製されるパッケージ基板が用いられている。通常、このようなモジュール基板は、その表面の電極端子をマザーボードの導体部とはんだ接合することによって、マザーボードと接続されて、モジュール基板に搭載される電子部品が機能するようになっている。
【０００３】
上述のような電子機器の信頼性を確保する観点から、モジュール基板とマザーボードとの接続や電子部品とモジュール基板との接続は、容易に破断しないことが求められている。このため、マザーボードとの接続に用いられるモジュール基板等の電極端子は、はんだ付け性やはんだボールプル試験によって評価されるはんだ接合強度に優れることが求められている。このような要請に応じて、接続端子の表面に設けられるめっき膜の組成や厚みを調整することが提案されている（例えば、特許文献１参照）。
【先行技術文献】
【特許文献】
【０００４】
【特許文献１】特開２００８−１７７２６１号公報
【発明の概要】
【発明が解決しようとする課題】
【０００５】
ところで、電子機器に内蔵されるモジュール基板や電子部品には、その電子機器の用途に応じて様々な特性を有することが求められる。このため、上述のようなモジュール基板の電極端子に設けられるめっき膜も、電子機器の用途に応じて、求められる特性が異なる。例えば、携帯電話など日常的に持ち運びされる電子機器に内蔵されるモジュール基板やその電極端子に設けられるめっき膜は、落下に伴う衝撃に対して耐久性を有することが必要である。
【０００６】
しかしながら、本発明者らの検討によれば、従来のめっき膜を有する電極端子を用いてモジュール基板等をマザーボードにはんだ接合して搭載した場合、当該電極端子がたとえ優れたはんだ接合強度を有していても、落下等に伴う衝撃に対しては、容易に破断してしまうことが分かった。
【０００７】
本発明は、上記事情に鑑みてなされたものであり、はんだ等によって接続された場合に、十分に優れた落下強度を実現することが可能なめっき膜を提供することを目的とする。また、そのようなめっき膜を電極端子に備えることによって、落下等の衝撃が加わっても、電気的接続が容易に破断しないプリント配線板及びモジュール基板を提供することを目的とする。
【課題を解決するための手段】
【０００８】
上記目的を達成するため、本発明では、リンを含むニッケルめっき層と、該ニッケルめっき層上に金めっき層と、を有するめっき膜であって、ニッケルめっき層におけるリン濃度が１１〜１６質量％であり、ニッケルめっき層の金めっき層側の面におけるリン濃度の平均値及び標準偏差をそれぞれＸ及びσとしたときに、（３×σ×１００）／Ｘの値が１０以下であるめっき膜を提供する。
【０００９】
本発明のめっき膜を表面に有する電極端子を、はんだ等によって接続したプリント配線板及びモジュール基板は、十分に優れた落下強度を有する。このような効果が得られる理由は必ずしも明らかではないが、本発明者らは以下の通り推察する。すなわち、ニッケルめっき層中のリン濃度が１１質量％未満であると、金めっき層の形成時やはんだを用いた接合の際に、ニッケルめっき層からのニッケルの拡散速度が速くなってしまうため、ニッケルが不足する領域が生じて、接続部分にボイドが発生してしまう。また、はんだ接合時にニッケルめっき層上に形成される金属間化合物の結晶粒が粗大になってしまう。一方、ニッケルめっき層中のリン濃度が１６質量％を超えるとニッケルめっき層が脆くなり落下強度が低下してしまう。つまり、リン濃度が１１〜１６質量％であるニッケルめっき層は、それ自体が脆くない上に、金めっき層の形成時やはんだを用いた接合の際にニッケルめっき層からのニッケルの拡散速度が遅いため、ニッケルめっき層が腐食され難くなり、ボイドの発生を抑制することができる。また、はんだ接合時にニッケルめっき層上に形成される金属間化合物の結晶粒を微細なものにすることができる。
【００１０】
また、本発明のめっき膜におけるニッケルめっき層の金めっき層側の面は、（３×σ×１００）／Ｘの値が十分に小さいために、局部的なニッケルめっき層の腐食を抑制することができる。なお、この（３×σ×１００）／Ｘの値が大きくなっても、はんだボールプル強度は殆ど変化がないものの、落下強度は大幅に低下する。これは、落下強度がはんだボールプル強度とは異なり、接合界面における微細構造の影響を受け易いことに起因しているものと考えられる。
【００１１】
すなわち、本発明は、落下強度向上のためには、リン濃度のみならず（３×σ×１００）／Ｘの値を小さくすることが必要であるという本発明者らの独自の知見に基づくものである。かかる知見に基づいて、ニッケルめっき層中におけるリン濃度を特定範囲にするとともに、（３×σ×１００）／Ｘの値を特定値以下にすることによって、ニッケルめっき層の腐食が抑制されるとともに金属間化合物の結晶粒が微細化され、十分に優れた落下強度を有するめっき膜とすることができる。このような落下強度の向上効果は、Ｓｎ−Ｐｂ系はんだに代えて、はんだが固くなり落下等の衝撃によって破断し易い鉛フリーのＳｎ−Ａｇ−Ｃｕ系はんだを用いた場合に特に顕著に得られる。
【００１２】
また、本発明のめっき膜におけるニッケルめっき層におけるリン濃度は、金めっき層に近接するにつれて高くなることが好ましい。これによって、はんだ接合時にニッケルめっき層からニッケルが一層拡散し難くなり、接続部分におけるボイドの発生を十分に抑制することができる。これによって、はんだ等によって接合された場合に、一層優れた落下強度を有するめっき膜とすることができる。
【００１３】
本発明ではまた、上述のめっき膜を有する接続端子を備えるプリント配線板を提供する。本発明のプリント配線板は、上述の特徴を有するめっき膜を備える接続端子を有していることから、優れた落下強度を有する。
【００１４】
本発明では、さらに、上述のめっき膜を有する接続端子と、該接続端子と電気的に接続した電子機器と、を備えるモジュール基板を提供する。このようなモジュール基板は、上記特徴を有するめっき膜を有する接続端子を備えるため、電子デバイスに搭載された場合に、落下等の衝撃が加わってもマザーボード等との電気的接続が容易に破断せず、優れた落下強度を有する。
【発明の効果】
【００１５】
本発明によれば、はんだ等によって接続された場合に、十分に優れた落下強度を実現することが可能なめっき膜を提供することができる。また、そのようなめっき膜を電極端子に備えることによって、落下等の衝撃が加わっても、電気的接続が容易に破断しないプリント配線板及びモジュール基板を提供することができる。このようなめっき膜、プリント配線板及びモジュール基板は、携帯電話など持ち運びされる電子機器に特に有用である。
【図面の簡単な説明】
【００１６】
【図１】本発明のモジュール基板の好適な実施形態を模式的に示す断面図である。
【図２】本発明の好適な実施形態であるモジュール基板の電極端子の断面構造を模式的に示す断面図である。
【図３】本発明の一実施形態であるモジュール基板を、マザーボードに接続する方法の前半部分を模式的に示す工程図である。
【図４】本発明の一実施形態であるモジュール基板を、マザーボードに接続する方法の後半部分を模式的に示す工程図である。
【図５】本発明の一実施形態であるモジュール基板をマザーボードに接続する方法における、第１のはんだリフロー工程後のモジュール基板の電極端子とマザーボードの電極端子との接続状態を模式的に示す断面図である。
【図６】実施例１のめっき膜の断面を示すＴＥＭ写真である。
【図７】実施例１のめっき膜の断面を示すＴＥＭ写真である。
【図８】実施例及び比較例の評価用実装基板の落下回数と累積不良率との関係を示すグラフである。
【図９】実施例の評価用実装基板の落下回数と累積不良率との関係を示すグラフである。
【発明を実施するための形態】
【００１７】
以下、場合により図面を参照して、本発明の好適な実施形態について説明する。なお、各図面において、同一又は同等の要素には同一の符号を付与し、重複する説明を省略する。
【００１８】
図１は、本発明のモジュール基板の好適な実施形態を模式的に示す断面図である。
【００１９】
モジュール基板１００は、基板１０の一方面上にチップコンデンサ２０を備えており、当該チップコンデンサ２０は、電極端子４２に接続されている。また、基板１０の内部には、コンデンサ２２及びＩＣチップ２４が埋め込まれており、これらの電子部品は、銅配線によって接続されている。
【００２０】
モジュール基板１００は、基板１０の他方面上に接続端子である電極端子１２を有している。電極端子１２は、銅端子４０上にめっき膜５０を有している。めっき膜５０は、銅端子４０側から、ニッケルめっき層及び金めっき層が順次積層された構造を有している。
【００２１】
図２は、モジュール基板１００の電極端子１２の断面構造を模式的に示す断面図である。電極端子１２は、銅端子４０上に、銅端子４０側からニッケルめっき層５２及び金めっき層５４が順次積層しためっき膜５０を有している。
【００２２】
ニッケルめっき層５２は、主成分としてニッケルとリンとを含有しており、ニッケルめっき層５２全体におけるリン濃度は１１〜１６質量％、好ましくは１２〜１５質量％である。なお、ニッケルめっき層５２は、上述の主成分以外の成分（例えば、パラジウム、金及び銅）を含んでいてもよいが、ニッケルめっき層５２中における上記主成分の含有率は、好ましくは９５質量％以上であり、より好ましくは９９質量％以上であり、さらに好ましくは９９．５質量％以上である。
【００２３】
ニッケルめっき層５２は、厚さ方向にリン濃度及びニッケル濃度が変化していてもよい。例えば、リン濃度が、金めっき層５４に近接するにつれて、高くなっていることが好ましい。具体的には、ニッケルめっき層５２の銅端子４０との接触面５２ｂにおけるリン濃度をＰ１（質量％）、ニッケルめっき層５２の金めっき層５４との接触面５２ａにおけるリン濃度をＰ２（質量％）とした場合、Ｐ２／Ｐ１は、好ましくは１．０５〜１．８であり、より好ましくは１．１〜１．５であり、さらに好ましくは、１．２〜１．４である。Ｐ２／Ｐ１が１．０５未満であると、銅端子４０と接触するニッケルめっき層でボイドが発生し易くなる傾向がある。一方、Ｐ２／Ｐ１が１．８を超えると、はんだ付け時にニッケルがはんだ中に拡散しにくくなるため合金層が形成され難くなり接合強度が低下する傾向にある。
【００２４】
ニッケルめっき層５２の各元素の濃度は、めっき膜５０の断面におけるニッケルめっき層５２を、市販のエネルギー分散型X線分散（ＥＤＳ）装置を用いて分析することによって測定することができる。また、ニッケルめっき層５２の厚み方向におけるリン（ニッケル）濃度の変化率は、ＸＰＳ装置を用いて、厚み方向に沿って各元素の濃度を測定することによって求めることができる。
【００２５】
ニッケルめっき層５２は、接触面５２ａにおいて、下記式（１）によって測定される値Ｙが、１０以下であり、好ましくは９以下であり、より好ましくは８以下である。Ｙが９以下であると、はんだ等によって接続した場合にボイドの発生が一層抑制され、一層優れた落下強度を有するモジュール基板とすることができる。Ｙが８以下であると、はんだ等によって接続した場合にボイドの発生がより一層抑制され、より一層優れた落下強度を有するモジュール基板とすることができる。一方、Ｙの値の下限としては、製造上の観点から好ましくは１以上である。Ｙの値が１未満であると、はんだ付け時に形成される合金層の表面が平滑になるため、優れた接合性が損なわれる傾向にある。また、Ｙの値を１より小さくすることは、製造上コストアップに繋がる傾向にある。なお、下記式（１）におけるσ（標準偏差）及びＸ（平均値、質量％）は、ニッケルめっき層５２の断面において、７ヶ所以上の異なる位置を選択し、ＸＰＳ分析によって、それぞれの位置におけるリン濃度（質量％）を求め、求められた値の平均値及び標準偏差を計算することによって求めることができる。
【００２６】
Ｙ＝３×σ×１００／Ｘ      （１）
【００２７】
ニッケルめっき層５２の厚みは、良好な接合強度と落下強度とを両立する観点から、好ましくは１〜２０μｍ、より好ましくは２〜１０μｍ、さらに好ましくは２〜６μｍである。
【００２８】
金めっき層５４は、主成分として金を含有しており、少量のニッケルを含んでいてもよい。また、その他の微量成分として、パラジウムを含んでいてもよい。金めっき層５４の厚みは、経済性とはんだの付着性を両立させる観点から、好ましくは０．０１〜１μｍ、より好ましくは０．０３〜０．５μｍ、さらに好ましくは０．０５〜０．２μｍである。
【００２９】
上述のモジュール基板１００における基板１０は、エポキシ樹脂などの樹脂性基板であってもよく、ガラスセラミックス基板であってもよい。樹脂製基板である場合は、市販のプリント配線板に、必要に応じて銅スルーホールめっきを施して、基板１０を形成することができる。ガラスセラミックス基板の場合は、以下のようにして作製することができる。まず、ガラス粉末、結合剤、溶剤、可塑剤及び分散剤等を含む誘電体ペーストを用い、ドクターブレード法等によってグリーンシートを形成する。そして、当該グリーンシート上にＡｇ、Ａｇ−Ｐｄ合金、Ｃｕ、Ｎｉ等の各種導電性金属や合金からなる導電材料と有機ビヒクルを含む導体ペーストを塗布したりビアホールを形成したりして所定の形状の導体パターンを形成する。その後、必要に応じて導体パターンが形成された複数のグリーンシートを積層し、プレスして焼成することによって、多層であるガラスセラミックス基板を得ることができる。なお、単層のガラスセラミックス基板は、上述の積層を行わずに焼成することによって得ることができる。
【００３０】
基板１０に設けられる電子部品としては、フィルタ、ＩＣ及びコンデンサなどの各種電子部品が挙げられる。これらの電子部品を、基板１０の電極端子にはんだ等を用いて接続することにより、モジュール基板１００が得られる。
【００３１】
次に、モジュール基板１００の銅端子４０上に、めっき膜５０を形成する方法について説明する。めっき膜５０を形成する方法は、銅端子４０の表面を脱脂する脱脂工程と、プレディップ工程と、活性化工程と、ポストディップ工程と、無電解ニッケルめっき工程と、無電解パラジウムめっき工程と、無電解金めっき工程と、を有する。各工程の詳細を以下に説明する。
【００３２】
脱脂工程は市販の脱脂液を用いて行うことができる。モジュール基板１００の銅端子４０を脱脂液に浸漬した後、取り出して水洗いすることが好ましい。
【００３３】
プレディップ工程は、後続の活性化工程で用いる活性化処理液と同じものを用いることができる。このプレディップ工程を行うことによって、活性化工程における活性化処理液の有効成分の濃度が変動することを抑制することができる。
【００３４】
活性化工程は、市販の活性化処理液を用いて行うことができる。ポストディップ工程も、市販のポストディップ液を用いて行うことができる。ポストディップ工程によって、前工程で不導体部に付着したパラジウム成分等を除去することができる。
【００３５】
無電解ニッケルめっき工程では、市販の無電解ニッケルめっき液に、銅端子４０を浸漬して無電解ニッケルめっき膜を形成する。この際、無電解ニッケルめっき液の温度は５０〜９５℃、好ましくは６０〜９０℃にすることが好ましい。無電解ニッケルめっき液におけるリン濃度は、好ましくは１０〜１３質量％である。無電解ニッケルめっき液のｐＨは、５．０〜６．０に、例えば希硫酸やアンモニア水等を用いて調整することが好ましい。
【００３６】
無電解パラジウムめっき工程では、市販の無電解パラジウムめっき液を用いて、厚さ０．０１〜０．２μｍの無電解パラジウムめっきを、無電解ニッケルめっき膜の表面に形成する。このように無電解パラジウムめっきを形成することによって、置換型金めっきを行う際に、無電解ニッケルめっき膜の侵食を抑制することができる。
【００３７】
無電解金めっき工程では、市販の無電解金めっき液を用いて、金めっき膜を形成する。この際、ニッケルめっき膜におけるリン濃度が高いため、ニッケルの溶出が抑制され、無電解ニッケルめっき膜の腐食を十分に抑制することができる。
【００３８】
以上の工程によって、銅端子４０上に、無電解ニッケルめっき膜からなるニッケルめっき層５２及び無電解金めっき膜からなる金めっき層５４が順次積層しためっき膜５０を形成することができる。
【００３９】
次に、本発明の一実施形態に係るモジュール基板を、はんだを用いてマザーボードに接続する方法について以下に説明する。
【００４０】
図３及び図４は、本発明の一実施形態であるモジュール基板２００を、マザーボード８０に接続する方法を模式的に示す工程図である。この接続方法は、第１のはんだ塗布工程［図３（ａ）］と、基板搭載工程［図３（ｂ）］と、第１のはんだリフロー工程［図３（ｃ）］と、第２のはんだ塗布工程［図４（ｄ）］と、部品載置工程［図４（ｅ）］と、第２のはんだリフロー工程［図４（ｆ）］と、を有する。以下、図３及び図４を参照しながら、モジュール基板２００を、マザーボード８０に接続する方法について説明する。
【００４１】
図３（ａ）に示す第１のはんだ塗布工程では、電極端子８１及び８２を有するマザーボード８０を準備する。このめっき膜の表面にクリームはんだＳを塗布する。このクリームはんだＳの塗布は、メタルマスクを用いた印刷により塗布してもよい。クリームはんだＳの種類は特に限定されず、Ｓｎ−Ｐｂ系やＳｎ−Ａｇ−Ｃｕ系のはんだを含むものを用いることができる。
【００４２】
図３（ｂ）に示す基板搭載工程では、電極端子１２を有するモジュール基板２００の裏面と、マザーボード８０の表面とを向かい合わせて、電極端子１２と対応する電極端子８２とがクリームはんだＳを介して接触するように位置合わせを行い、マザーボード８０上にモジュール基板２００を載置する。
【００４３】
図３（ｃ）に示す第１のはんだリフロー工程では、マザーボード８０と当該マザーボード８０に載置されたモジュール基板２００とをはんだリフロー炉に入れて加熱し、その後冷却する。加熱によりクリームはんだＳが融解し、冷却により固形化して、電極端子１２と電極端子８２とが接続される。これによって、モジュール基板２００とマザーボード８０とが接続されて一体化される。
【００４４】
図５は、第１のはんだリフロー工程後における、モジュール基板２００の電極端子１２とマザーボード８０の電極端子８２との接続状態を模式的に示す断面図である。第１のはんだリフロー工程では、電極端子１２の表面部にあるめっき膜のニッケルめっき層５１から、ニッケルがはんだ接続層７０に向けて拡散する。ここで、クリームはんだＳがＳｎ−Ａｇ−Ｃｕ系のはんだを含む場合、はんだ接続層７０のめっき膜１２側には、（Ｃｕ，Ｎｉ）６Ｓｎ５等を含む金属間化合物７１が生成する。一方、はんだ接続層７０の電極端子８２側には、Ｃｕ３Ｓｎ４等の金属間化合物７３が生成する。なお、はんだ層７２は、例えばＳｎ−３Ａｇ−０．５Ｃｕの組成を有する。
【００４５】
ここで、電極端子１２は、リン濃度の高いニッケルめっき層５２を有するめっき膜５０を有していたことから、クリームはんだＳを介して電極端子８２と接合される際に、ニッケルめっき層からはんだ接続層７０へのニッケルの拡散量を低減することができる。また、ニッケルめっき層のはんだ接続層７０側の面におけるリン濃度のばらつきが十分に低減されていたため、接続時におけるニッケルの拡散量のばらつきが十分に低減されている。したがって、接続部分、例えば金属間化合物７１とめっき膜５０との界面部分に、ボイドが発生することを抑制することができる。これによって、Ｓｎ−Ａｇ−Ｃｕ系のはんだを含むクリームはんだＳを用いても、十分に優れた落下強度を実現することができる。
【００４６】
図４（ｄ）に示す第２のはんだ塗布工程では、一体化された状態のマザーボード８０及びモジュール基板２００の電極端子８１及び電極端子１２の上に、クリームはんだＳを塗布する。このクリームはんだＳの塗布は、メタルマスクを用いた印刷で塗布してもよい。ここで、電極端子８１は、電極端子１２と同様のめっき膜５０を表面部に有していてもよい。
【００４７】
図４（ｅ）に示す部品載置工程では、クリームはんだＳが塗布された電極端子８１，１２の上に、電極端子８１，１２と電子部品２６，２８の端子とがそれぞれ対向するようにして、電子部品２６，２８を載置する。
【００４８】
図４（ｆ）に示す第２のはんだリフロー工程では、電子部品２６，２８が載置されたマザーボード８０及びモジュール基板２００をはんだリフロー炉に入れて加熱し、その後冷却する。加熱によりクリームはんだＳが融解し、冷却により固形化して、電極端子８１，１２と電子部品２６，２８とがそれぞれ接続される。なお、表面部にめっき膜５０を有する電極端子８１，１２と電子部品２６，２８との接続部には、図５に示すような接続部分が形成される。
【００４９】
上述の通り、本実施形態のモジュール基板をマザーボードに接続した場合、モジュール基板の電極端子が、その表面部分にリン濃度及び（３×σ×１００）／Ｘの値が特定の範囲にあるめっき膜を有している。したがって、接続部分におけるボイドの発生が抑制されるとともに、接続時に生成する金属間化合物の結晶粒を微細化することができる。このため、落下等の衝撃に対して、高い信頼性を有するモジュール基板及び電子機器とすることができる。
【００５０】
以上、本発明の好適な実施形態について説明したが、本発明は上記実施形態に何ら限定されるものではない。例えば、本発明のめっき膜は、モジュール基板のみならず、電子機器が搭載されていない単層のプリント配線板や多層のプリント配線板に設けてもよい。
【実施例】
【００５１】
以下、本発明の内容を実施例及び比較例を用いてより詳細に説明するが、本発明は以下の実施例に限定されるものではない。
【００５２】
（実施例１）
［めっき膜の形成］
パッケージ用基板である高耐熱基板（日立化成工業株式会社製、製品名：ＦＲ４、厚み：３ｍｍ）を準備した。この基板にＮＣドリルを用いてスルーホールを形成し、スルーホールめっきを行った。その後、所定形状のエッチングレジストを形成し、不要な銅配線をエッチングにより除去してデイジーチェーン回路パターンを形成した。その後、不要な箇所にめっきが析出しないようにするために、ソルダーレジストで基板の表面の一部をオーバーコートして、はんだボール接続用の銅端子（銅パッド、φ０．６ｍｍ）を形成した。
【００５３】
上記基板の一方面に、厚み０．３ｍｍのシリコンダミーウエハを接着剤で貼り付けた。その後、樹脂封止を行って、総厚みが１．１ｍｍの基板を得た。この基板に、以下に説明する工程を順次行って、基板の銅端子上にめっき膜を形成した。
【００５４】
（脱脂工程）
上記基板を、脱脂液（奥野製薬工業株式会社製、商品名：エースクリーン８５０）に、４０℃で３分間浸漬した後、基板を取り出して、１分間水洗した。
【００５５】
（プレディップ工程）
基板を、ＮＮＰアクセラＢ（奥野製薬工業株式会社製、商品名）に、２５℃で３０秒間浸漬した。本工程は、次の工程で用いるめっき浴の各成分の濃度が低くなるのを抑制するために実施した。
【００５６】
（活性化工程）
基板を、めっき活性化処理液（奥野製薬工業株式会社製、商品名：ＮＮＰアクセラ）に、３５℃で５分間浸漬した。その後、めっき活性化処理液から基板を取り出して、１分間水洗した。
【００５７】
（ポストディップ工程）
基板を、ＮＮＰポストディップ４０１（奥野製薬工業株式会社製、商品名）に、２５℃で２分間浸漬して、基板の不導体部分に付着したＰｄ成分を除去した。
【００５８】
（無電解ニッケルめっき工程）
無電解ニッケルめっき液（奥野製薬工業株式会社製、商品名：ＳＯＦ浴、リン濃度：１２質量％）を、アンモニア水を用いてｐＨ：５．４に調整し、基板を、調整した無電解ニッケルめっき液に８５℃で２０分間浸漬した。なお、当該無電解ニッケルめっき液におけるニッケルとリンの合計を基準とするリン濃度は１２質量％である。その後、無電解ニッケルめっき浴から基板を取り出して１分間水洗した。
【００５９】
（無電解パラジウムめっき工程）
基板を、無電解Ｐｄめっき液（奥野製薬工業株式会社製、商品名：パラトップＮ浴）に、６０℃で３分間浸漬した。その後、無電解Ｐｄめっき液から基板を取り出して１分間水洗した。
【００６０】
（無電解金めっき工程）
基板を、無電解金めっき液（奥野製薬工業株式会社製、商品名：フラッシュゴールド３３０浴）に、８５℃で２５分間浸漬し、１分間水洗した。その後、無電解金めっき液から基板を取り出して、１分間水洗した。
【００６１】
以上の工程によって、基板の銅端子上に、銅端子側からリン濃度が１２質量％であるニッケルめっき層及び金めっき層を有するめっき膜を形成した。
【００６２】
［めっき膜の評価］
めっき膜の断面を鏡面研磨して、当該断面を走査型電子顕微鏡（ＳＥＭ）や透過型電子顕微鏡（ＴＥＭ）によって観察した。そして、ＳＥＭに装着されているＥＤＳ装置（日本電子（株）製、装置名：ＪＸＡ−８５００Ｆ）によって分析して、ニッケルめっき層のニッケルめっき層全体におけるリン濃度を測定した。その結果、リン濃度は１２質量％であった。
【００６３】
図６は、実施例１のめっき膜の断面を示すＴＥＭ写真である。図６のＴＥＭ写真では、ニッケルめっき層５２と金めっき層５４との接触面が拡大して示されている。この拡大された断面画像を用いて、ニッケルめっき層５２の金めっき層５４との接触面５２ａにおけるリン濃度及びニッケル濃度を測定した。具体的には、Ｘ線光電子分光（ＸＰＳ）装置（（株）島津製作所製、装置名：ＡＸＩＳ−ＨＳＸ）を用いて、図６中の点１〜７における、リン濃度及びニッケル濃度を測定した。その結果を表１に示す。なお、表中、Ｙは、上記式（１）によって計算される値である。
【００６４】
【表１】
2011074484.tif 000003
【００６５】
図７は、実施例１のめっき膜の断面を示すＴＥＭ写真である。図７のＴＥＭ写真では、ニッケルめっき層５２と金めっき層５４との接触面が拡大して示されている。この拡大された断面画像を用いて、ニッケルめっき層５２の金めっき層５４との接触面に垂直な方向に沿って、リン濃度及びニッケル濃度を測定した。具体的には、ＸＰＳ装置（（株）島津製作所製、商品名：ＡＸＩＳ−ＨＳＸ）を用いて、図７中の点ａ，ｂ，ｃ，ｄ，ｅにおける、リン濃度、ニッケル濃度及びリン濃度を測定した。その結果を表２に示す。なお、表２中の値は、リン、ニッケル及び金の合計値を基準とした各元素の濃度を示す。
【００６６】
【表２】
2011074484.tif 000004
【００６７】
表２の結果から明らかなように、ニッケルめっき層５２におけるリン濃度は、金めっき層５４に近接するにつれて高くなっていることが確認された。
【００６８】
（比較例１）
実施例１の無電解ニッケルめっき工程で用いた無電解ニッケルめっき液にアンモニア水を加えてｐＨ及びリン濃度を調整した。調整後の無電解ニッケルめっき液のｐＨは６．５であり、ニッケルとリンの合計を基準とするリン濃度は２質量％であった。無電解ニッケルめっき工程において、リン濃度が１２質量％である無電解ニッケルめっき液に代えて、上述の通り調製したリン濃度が２質量％である無電解ニッケルめっき液を用いたこと、及びパラジウムめっき工程を行わなかったこと以外は、実施例１と同様にして、基板の銅端子上に銅端子側からニッケルめっき層及び金めっき層を有するめっき膜を形成した。そして、実施例１と同様にして、ニッケルめっき層のリン濃度を測定した。その結果、ニッケルめっき層全体におけるリン濃度は２質量％であった。
【００６９】
実施例１と同様にして、ニッケルめっき層の金めっき層との接触面におけるリン濃度及びニッケル濃度を測定した。その結果を表３に示す。
【００７０】
（比較例２）
実施例１の無電解ニッケルめっき工程で用いた無電解ニッケルめっき液にアンモニア水を加えてｐＨ及びリン濃度を調整した。調整後の無電解ニッケルめっき液のｐＨは４．５であり、ニッケルとリンの合計を基準とするリン濃度は７質量％であった。無電解ニッケルめっき工程において、リン濃度が１２質量％である無電解ニッケルめっき液に代えて、上述の通り調製したリン濃度が７質量％である無電解ニッケルめっき液を用いたこと以外は、実施例１と同様にして、基板の銅端子上に、銅端子側からニッケルめっき層及び金めっき層を有するめっき膜を形成した。そして、実施例１と同様にして、ニッケルめっき層のニッケルめっき層全体のリン濃度を測定した。その結果、ニッケルめっき層全体におけるリン濃度は７質量％であった。
【００７１】
実施例１と同様にして、ニッケルめっき層の金めっき層との接触面におけるリン濃度及びニッケル濃度を測定した。その結果を表３に示す。
【００７２】
（比較例３）
実施例１の無電解ニッケルめっき工程で用いた無電解ニッケルめっき液にアンモニア水を加えてｐＨ及びリン濃度を調整した。調整後の無電解ニッケルめっき液のｐＨは４．４であり、ニッケルとリンの合計を基準とするリン濃度は８質量％であった。無電解ニッケルめっき工程におけるリン濃度が１２質量％である無電解ニッケルめっき液に代えて、リン濃度が８質量％である無電解ニッケルめっき液を用いたこと以外は、実施例１と同様にして、基板の銅端子上に、銅端子側からニッケルめっき層及び金めっき層を有するめっき膜を形成した。そして、実施例１と同様にして、ニッケルめっき層のニッケルめっき層全体のリン濃度を測定した。その結果、ニッケルめっき層全体におけるリン濃度は８質量％であった。
【００７３】
実施例１と同様にして、ニッケルめっき層の金めっき層との接触面におけるリン濃度及びニッケル濃度を測定した。その結果を表３に示す。
【００７４】
【表３】
2011074484.tif 000005
【００７５】
比較例１〜３のニッケルめっき層の金めっき層との接触面におけるリン濃度は、実施例１に比べてＹが大きく、ばらつきが大きいことが確認された。
【００７６】
（比較例４）
実施例１の無電解ニッケルめっき工程で用いた無電解ニッケルめっき液にアンモニア水を加えてｐＨ及びリン濃度を調整した。調整後の無電解ニッケルめっき液のｐＨは６．５であり、ニッケルとリンの合計を基準とするリン濃度は２質量％であった。無電解ニッケルめっき工程におけるリン濃度が１２質量％である無電解ニッケルめっき液に代えて、リン濃度が２質量％である無電解ニッケルめっき液を用いたこと以外は、実施例１と同様にして、基板の銅端子上に、銅端子側からニッケルめっき層及び金めっき層を有するめっき膜を形成した。そして、実施例１と同様にして、ニッケルめっき層のリン濃度を測定した。その結果、ニッケルめっき層全体におけるリン濃度は２質量％であった。
【００７７】
（実施例２）
実施例１の無電解ニッケルめっき工程で用いた無電解ニッケルめっき液にアンモニア水を加えてｐＨ及びリン濃度を調整した。調整後の無電解ニッケルめっき液のｐＨは５．６であり、ニッケルとリンの合計を基準とするリン濃度は１１質量％であった。無電解ニッケルめっき工程において、この無電解ニッケルめっき液に基板を８５℃で１８分間浸漬したこと以外は、実施例１と同様にして基板の銅端子上に銅端子側からニッケルめっき層及び金めっき層を有するめっき膜を形成した。そして、実施例１と同様にして、ニッケルめっき層のリン濃度を測定した。その結果、ニッケルめっき層全体におけるリン濃度は１１質量％であった。
【００７８】
実施例１と同様にしてニッケルめっき層の金めっき層との接触面におけるリン濃度及びニッケル濃度を測定した。その結果を表４に示す。
【００７９】
（実施例３）
実施例１の無電解ニッケルめっき工程で用いた無電解ニッケルめっき液にアンモニア水を加えてｐＨ及びリン濃度を調整した。調整後の無電解ニッケルめっき液のｐＨは５．８であり、ニッケルとリンの合計を基準とするリン濃度は１０質量％であった。無電解ニッケルめっき工程において、この無電解ニッケルめっき液に基板を８５℃で１６分間浸漬したこと以外は、実施例１と同様にして基板の銅端子上に銅端子側からニッケルめっき層及び金めっき層を有するめっき膜を形成した。そして、実施例１と同様にして、ニッケルめっき層のリン濃度を測定した。その結果、ニッケルめっき層全体におけるリン濃度は１０質量％であった。
【００８０】
実施例１と同様にしてニッケルめっき層の金めっき層との接触面におけるリン濃度及びニッケル濃度を測定した。その結果を表４に示す。
【００８１】
【表４】
2011074484.tif 000006
【００８２】
実施例２，３は比較例１〜３よりもＹが小さかった。このことから、実施例２，３のニッケルめっき層の金めっき層との接触面におけるリン濃度のばらつきは、比較例１〜３よりも小さいことが確認された。
【００８３】
［落下強度の評価］
実施例１〜３、比較例１、比較例３、比較例４で作製しためっき膜を有する基板を、それぞれ１２個ずつ準備した。そして、以下の通り、実施例及び比較例毎に１２個の評価用実装基板を作製して落下強度を評価した。
【００８４】
まず、めっき膜を形成した実施例及び各比較例で形成しためっき膜を有する電極端子に、千住金属工業社製のスパークルフラックスを印刷し、千住金属工業社製φ０．７６ｍｍのはんだボール（商品名：Ｍ７０５）を付着させた後、リフローを通炉させパッケージ基板を作製した。リフロー条件は、プリヒート時間：８０秒間、２２０℃以上の時間：３０〜４０秒間、ピーク温度：２３０〜２５５℃とした。上述のパッケージ基板を、１０ｍｍサイズにダイサーカットした。
【００８５】
上記パッケージ基板とは別に、デイジーチェーン回路パターンが形成された、長さ３０ｍｍ×幅１２０ｍｍ×厚み０．８ｍｍの基板を準備した。この基板の電極端子に、千住金属工業社製のクリームはんだペースト（商品名：Ｍ７０５−ＧＲＮ３６０−ＭＺ）を印刷した。この電極端子とダイサーカットしたパッケージ基板の電極端子とが、はんだボールを介して向かい合うようにしてパッケージ基板を上記基板に載せ、リフローを通炉させて、基板上にパッケージ基板を実装して評価用実装基板を得た。
【００８６】
落下試験装置を用いて、この評価用実装基板の落下試験を行った。具体的には、衝撃加速度１４７００ｍ／ｓ２として、評価用実装基板の落下を繰り返して行い、パッケージ基板の電極端子と基板の電極端子との間の抵抗値を落下毎に測定した。そして、抵抗値が初期抵抗の１．２倍以上となったものを不良と判定した。このようにして、落下回数と累積不良率との関係を求めた。その結果を表５、図８及び図９に示す。図８は、実施例１、及び比較例１，３，４の落下強度の評価結果を示すグラフであり、図９は、実施例２，３の落下強度の評価結果を示すグラフである。
【００８７】
【表５】
2011074484.tif 000007
【００８８】
表５、図８及び図９に示す結果から明らかなように、実施例１〜３のめっき膜を有する基板を用いることによって、落下強度が向上することが確認された。
【産業上の利用可能性】
【００８９】
本発明によれば、はんだ等によって接続された場合に、十分に優れた落下強度を実現することが可能なめっき膜を提供することができる。また、そのようなめっき膜を電極端子に備えることによって、落下等の衝撃が加わっても、電気的接続が容易に破断しないプリント配線板及びモジュール基板を提供することができる。このようなめっき膜、プリント配線板及びモジュール基板は、携帯電話など持ち運びされる電子機器に特に有用である。
【符号の説明】
【００９０】
１０…基板、１２，８１…電極端子、２０…チップコンデンサ、２２…コンデンサ、２４…ＩＣチップ、２６，２８…電子部品、４０…銅端子、４２…電極端子、５０…めっき膜５０、５１，５２…ニッケルめっき層、５４…金めっき層、７０…はんだ接続層、７１，７３…金属間化合物、７２…はんだ層、８０…マザーボード、８１，８２…電極端子、１００，２００…モジュール基板。
【図１】
2011074484.tif 000008
【図２】
2011074484.tif 000009
【図３】
2011074484.tif 000010
【図４】
2011074484.tif 000011
【図５】
2011074484.tif 000012
【図８】
2011074484.tif 000013
【図９】
2011074484.tif 000014
【図６】
2011074484.tif 000015
【図７】
2011074484.tif 000016